СПОСОБ ПОЛУЧЕНИЯ СТЕКЛА

1. Способ получения стекла из порошкового сырья в печи, содержащей боковые стенки, свод, фронтальную стенку и по меньшей мере одну воздушную форсунку в сочетании с по меньшей мере одной форсункой для жидкого или газообразного топлива, причем по меньшей мере одна из указанных форсунок находится в указанных боковых стенках, в указанном своде или в указанной фронтальной стенке, причем указанный способ включает этапы нагнетания воздуха и газообразного или жидкого топлива через указанные форсунки, а факел пламени или каждый факел пламени создают только в непосредственной близости от зоны, где указанное порошковое сырье покрывает стекломассу.
2. Способ по п.1, в котором печь содержит по меньшей мере одну воздушную форсунку, в которой окислителем топлива является воздух, и по меньшей мере один регенератор тепла или рекуперативный теплообменник.
3. Способ по одному из пп.1 или 2, в котором ввод воздуха и газообразного или жидкого топлива, такого, как природный газ или мазут, производится через форсунку, содержащую по меньшей мере одну внутреннюю, по существу цилиндрическую, трубку для топлива и одну наружную трубку для воздуха, концентрическую с внутренней трубкой.
4. Способ по п.3, в котором газообразное топливо нагнетается при двух разных давлениях через две внутренние концентрические трубки.
5. Способ по одному из пп.1 или 2, в котором топливо и воздух вводятся из разных мест печи.
6. Способ по одному из пп.1 или 2, в котором суммарный удельный импульс комбинации форсунок составляет от 2 до 4 н/МВт, в частности, от 2,6 до 3,2 н/МВт.
7. Способ по одному из пп.1 или 2, в котором течения горючего и воздуха на выходе форсунок не являются ламинарными.
8. Способ по одному из пп.1 или 2, в котором воздух, применяющийся как окислитель топлива, предварительно до его ввода в печь нагревают до температуры по меньшей мере 500°C.
9. Способ по одному из пп.1 или 2, в котором воздух вводят в подстехиометрических условиях относительно топлива с возможностью получения стекла, окислительно-восстановительный баланс которого выше 0,3.
10. Способ по одному из пп.1 или 2, в котором в химический состав стекла входит более 3%, предпочтительно 4 мас.% оксида бора и/или более 12%, предпочтительно 15% щелочных оксидов.
11. Способ по одному из пп.1 или 2, в котором полученное стекло содержит менее 2 мас.% щелочных оксидов.
12. Способ получения стекла из порошкового сырья в печи, содержащей боковые стенки, фронтальную стенку и по меньшей мере одну форсунку, расположенную в указанных боковых стенках или в указанной фронтальной стенке, причем указанный способ включает этапы нагнетания окислителя топлива и газообразного или жидкого топлива через по меньшей мере одну форсунку или в сочетании с ней, а пламя создается в непосредственной близости от зоны, где указанное порошковое сырье покрывает стекломассу.